(57)【要約】【課題】ＦＺ法による単結晶成長において、半導体単結晶へのドーパントの取り込み量の変動を小さくすることで、結晶成長軸方向の電気抵抗率の変動を小さくすることができ、また、バッチ間の電気抵抗率の偏差を小さくすることができる半導体単結晶の製造方法及び半導体単結晶の製造装置を提供する。【解決手段】ガスドープノズルから浮遊帯域にドーパントガスを吹き付けながら、電気抵抗率を制御しつつ半導体結晶を製造するＦＺ法による半導体単結晶の製造方法であって、前記ガスドープノズルの位置を制御しながら半導体単結晶を育成する半導体単結晶の製造方法。【選択図】図１
2017141130.tif 000002
【特許請求の範囲】
【請求項１】
ガスドープノズルから浮遊帯域にドーパントガスを吹き付けながら、電気抵抗率を制御しつつ半導体結晶を製造するＦＺ法による半導体単結晶の製造方法であって、
前記ガスドープノズルの位置を制御しながら半導体単結晶を育成することを特徴とする半導体単結晶の製造方法。
【請求項２】
前記ガスドープノズルの位置を、前記浮遊帯域のドーパントガスが吹きつけられている部分における浮遊帯域の直径の変化に合わせ、前記ガスドープノズルの先端と前記浮遊帯域におけるドーパントガスが吹きつけられている部分との間隙が一定になるように制御することを特徴とする請求項１に記載の半導体単結晶の製造方法。
【請求項３】
前記間隙を５０ｍｍ以下とすることを特徴とする請求項２に記載の半導体単結晶の製造方法。
【請求項４】
原料結晶を部分的に加熱溶融して浮遊帯域を形成するための誘導加熱コイルと、該誘導加熱コイルで前記原料結晶を加熱溶融して半導体単結晶を成長させるときに前記原料結晶と前記半導体単結晶を各々保持して回転させるための回転機構と、前記浮遊帯域にドーパントガスを吹き付けるガスドープノズルとを具備するＦＺ法による半導体単結晶の製造装置であって、
前記ガスドープノズルに配置され、該ガスドープノズルの位置を移動させる移動機構を有するものであることを特徴とする半導体単結晶の製造装置。
【請求項５】
前記半導体単結晶の製造装置は、さらに前記浮遊帯域の直径を検出する検出手段と、前記直径の変化に応じて、前記移動機構を制御する制御手段とを有するものであることを特徴とする請求項４に記載の半導体単結晶の製造装置。
【請求項６】
前記ガスドープノズルの先端の口径が３ｍｍ以下であることを特徴とする請求項４又は請求項５に記載の半導体単結晶の製造装置。
【発明の詳細な説明】
【技術分野】
【０００１】
本発明は、原料結晶棒を誘導加熱コイルで加熱溶融して浮遊帯域を形成し、該浮遊帯域を移動させる事で半導体単結晶を育成するＦＺ法（フローティングゾーン法又は浮遊帯溶融法）による半導体単結晶の製造方法及び半導体単結晶の製造装置に関する。
【背景技術】
【０００２】
図２は、ＦＺ法による従来の半導体単結晶の製造装置である。このＦＺ単結晶製造装置１０１を用いて、単結晶を製造する方法について説明する。
【０００３】
まず、原料結晶１０２（原料結晶棒）を、チャンバー１０３内に設置された上軸１０４の上部保持治具１０５に保持する。一方、直径の小さい単結晶の種（種結晶１０６）を、原料結晶１０２の下方に位置する下軸１０７の下部保持治具１０８に保持する。このＦＺ単結晶製造装置１０１は、原料結晶１０２と種結晶１０６を回転させるための回転機構１０９を有しており、上軸１０４と下軸１０７の他、これらの回転を制御する回転制御手段１１０が備えられている。
【０００４】
次に、高周波発振機１１１に接続された誘導加熱コイル１１２により原料結晶１０２を溶融して、種結晶１０６に融着させる。その後、種絞りにより絞り部１１３を形成して無転位化する。上軸１０４と下軸１０７を回転させながら原料結晶１０２と半導体単結晶１１４（単結晶棒又は育成単結晶棒とも言う）を下降させることで、浮遊帯域１１５（溶融帯あるいはメルトとも言う）を原料結晶１０２と半導体単結晶１１４の間に形成し、該浮遊帯域１１５を原料結晶１０２の上端まで移動させてゾーニングし、半導体単結晶１１４を成長させる。この半導体単結晶１１４の結晶成長状態は、検出手段１１６によって検出する。ここでは、誘導加熱コイル１１２の下端面と半導体単結晶１１４の成長界面との距離を浮遊帯域１１５のゾーン長さ１１７としている。
【０００５】
なお、ＦＺ単結晶製造装置１０１には、浮遊帯域１１５にドーパントガスを吹き付けるガスドープノズル１１８（混合ドーパントガスドープノズルとも言う）と、混合ドーパントガス供給装置１１９が備えられており、所望の濃度のドーパントガスをチャンバー１０３内に供給することができるようになっている。上記の単結晶成長は、不活性ガス雰囲気中で行われ、また、ｎ型ＦＺ単結晶又はｐ型ＦＺ単結晶を製造するために、ガスドープノズル１１８により、製造する導電型、抵抗率に応じた量の不活性ガスベースのＰＨ３又はＢ２Ｈ６等のドーパントガスを流す。所望の電気抵抗率のシリコン単結晶を得るためには、原料の電気抵抗率と所望の電気抵抗率を基に算出されたドーパントの供給量が適正に保たれる必要がある。
【０００６】
公知であるゾーン長制御では、結晶成長状態の変化が無いことが前提であり、製造するＦＺシリコン単結晶を所望の電気抵抗率とするために、ドーパント供給量を一定に流していた。しかしながら、結晶成長中の成長状態は完全に一定ではなく変動がある。例えば、原料結晶の直径の変動、あるいは、誘導加熱コイルの加熱特性の変化による浮遊帯域の形状の変動等がある。この変動の影響により、ドーパント供給量を一定にしても電気抵抗率に変動が発生した。
【０００７】
この対応として、多変量解析結果に基づいたドーパント供給量調整係数を求め、求めたドーパント供給量調整係数に応じてドーパント供給量を調整する技術が開発された（特許文献１）。この技術により軸方向電気抵抗率の偏差が改善してきている。
【先行技術文献】
【特許文献】
【０００８】
【特許文献１】特開２０１５−１０１５２１号公報
【発明の概要】
【発明が解決しようとする課題】
【０００９】
しかしながら、近年、非常に狭い電気抵抗率公差のＦＺシリコン単結晶の要求が多くなり、この技術のみでは要求を満たすことが困難になっていた。特に浮遊帯域の形状の変化に対しては、変量解析結果に基づいたドーパント供給量調整係数に応じたドーパント供給量調整だけでは、より小さな電気抵抗率の偏差に抑えることができなかった。これについては、浮遊帯域の形状が変化することで、ガスドープノズルの先端からドーパントガスが噴射されている浮遊帯域までの距離が変わり、その距離間における炉内ガス対流の非連続変化の影響により、浮遊帯域へのドーパントの取り込み量の変動が発生し、電気抵抗率の変動が発生していることが分かった。また、バッチ間による電気抵抗率の偏差もあり、非常に狭い電気抵抗率公差のＦＺシリコン単結晶の要求に応えることが困難であった。
【００１０】
本発明は、上記課題を解決するためになされたもので、ＦＺ法による単結晶成長において、半導体単結晶へのドーパントの取り込み量の変動を小さくすることで、結晶成長軸方向の電気抵抗率の変動を小さくすることができ、また、バッチ間の電気抵抗率の偏差を小さくすることができる半導体単結晶の製造方法及び半導体単結晶の製造装置を提供することを目的とする。
【課題を解決するための手段】
【００１１】
上記目的を達成するために、本発明では、ガスドープノズルから浮遊帯域にドーパントガスを吹き付けながら、電気抵抗率を制御しつつ半導体結晶を製造するＦＺ法による半導体単結晶の製造方法であって、前記ガスドープノズルの位置を制御しながら半導体単結晶を育成することを特徴とする半導体単結晶の製造方法を提供する。
【００１２】
このような半導体単結晶の製造方法であれば、半導体単結晶へのドーパントの取り込み量の変動を小さくすることができるため、結晶成長軸方向の電気抵抗率の変動を小さくすることができる。また、バッチ間の電気抵抗率の偏差を小さくすることができる。
【００１３】
このとき、前記ガスドープノズルの位置を、前記浮遊帯域のドーパントガスが吹きつけられている部分における浮遊帯域の直径の変化に合わせ、前記ガスドープノズルの先端と前記浮遊帯域におけるドーパントガスが吹きつけられている部分との間隙が一定になるように制御することが好ましい。
【００１４】
このように、ガスドープノズルの位置を制御しながら半導体単結晶を育成することで、半導体単結晶へのドーパントの取り込み量の変動をより小さくすることができるため、結晶成長軸方向の電気抵抗率の変動をより小さくすることができる。また、バッチ間の電気抵抗率の偏差もより小さくすることができる。
【００１５】
またこのとき、前記間隙を５０ｍｍ以下とすることが好ましい。
【００１６】
このようなガスドープノズルの先端と浮遊帯域におけるドーパントガスが吹きつけられている部分との間隙とすることで、半導体単結晶へのドーパントの取り込み量の変動をより確実に小さくすることができる。
【００１７】
また、本発明では、原料結晶を部分的に加熱溶融して浮遊帯域を形成するための誘導加熱コイルと、該誘導加熱コイルで前記原料結晶を加熱溶融して半導体単結晶を成長させるときに前記原料結晶と前記半導体単結晶を各々保持して回転させるための回転機構と、前記浮遊帯域にドーパントガスを吹き付けるガスドープノズルとを具備するＦＺ法による半導体単結晶の製造装置であって、前記ガスドープノズルに配置され、該ガスドープノズルの位置を移動させる移動機構を有する半導体単結晶の製造装置を提供する。
【００１８】
このような半導体単結晶の製造装置であれば、半導体単結晶の育成中にガスドープノズルの位置を移動できるので、半導体単結晶へのドーパントの取り込み量の変動を小さくすることができ、結晶成長軸方向の電気抵抗率の変動を小さくすることができる。また、バッチ間の電気抵抗率の偏差を小さくすることができる。
【００１９】
このとき、前記半導体単結晶の製造装置は、さらに前記浮遊帯域の直径を検出する検出手段と、前記直径の変化に応じて、前記移動機構を制御する制御手段とを有するものであることが好ましい。
【００２０】
このような半導体単結晶の製造装置であれば、検出された浮遊帯域の直径から比較的簡単にガスドープノズルの先端と浮遊帯域におけるドーパントガスが吹きつけられている部分との間隙を一定にすることができる。
【００２１】
またこのとき、前記ガスドープノズルの先端の口径が３ｍｍ以下であることが好ましい。
【００２２】
このようなガスドープノズルの先端の口径であれば、より確実に半導体単結晶へのドーパントの取り込み量の変動を小さくすることができる。
【発明の効果】
【００２３】
以上のように、本発明の半導体単結晶の製造方法であれば、半導体単結晶へのドーパントの取り込み量の変動を小さくすることができるため、結晶成長軸方向の電気抵抗率の変動を小さくすることができる。加えて、バッチ間の電気抵抗率の偏差を小さくすることができる。
また、本発明の半導体単結晶の製造装置であれば、単結晶製造中にガスドープノズルを移動させることができるので、半導体単結晶へのドーパントの取り込み量の変動を小さくすることができ、結晶成長軸方向の電気抵抗率の変動を小さくすることができる。加えて、バッチ間の電気抵抗率の偏差を小さくすることができる。また、本発明の半導体単結晶の製造装置が、さらに浮遊帯域の直径を検出する検出手段と、前記直径の変化に応じて、移動機構を制御する制御手段とを有するものであれば、比較的簡単にガスドープノズルの先端と浮遊帯域におけるドーパントガスが吹きつけられている部分との間隙を一定にすることができる。
【図面の簡単な説明】
【００２４】
【図１】本発明の半導体単結晶の製造装置の一例を示す概略図である。
【図２】従来の半導体単結晶の製造装置の一例を示す概略図である。
【発明を実施するための形態】
【００２５】
上述のように、ＦＺ法による単結晶成長において、半導体単結晶へのドーパントの取り込み量の変動を小さくすることで、結晶成長軸方向の電気抵抗率の変動を小さくすることができ、また、バッチ間の電気抵抗率の偏差を小さくすることができる半導体単結晶の製造方法及び半導体単結晶の製造装置が求められていた。
【００２６】
本発明者らは、上記課題について鋭意検討を重ねた結果、ガスドープノズルから浮遊帯域にドーパントガスを吹き付けながら、電気抵抗率を制御しつつ半導体結晶を製造するＦＺ法による半導体単結晶の製造方法であって、前記ガスドープノズルの位置を制御しながら半導体単結晶を育成する半導体単結晶の製造方法及び半導体単結晶の製造装置とすることで、上記課題を解決できることを見出し、本発明を完成させた。
【００２７】
以下、本発明の実施形態について図面を参照して説明するが、本発明はこれらに限定されるものではない。
【００２８】
［半導体単結晶の製造装置］
図１は本発明のＦＺ法による半導体単結晶の製造装置の一例を示す概略図である。
図１に示されるように、本発明の半導体単結晶の製造装置１は、原料結晶２及び絞り部１３に続いて形成される半導体単結晶１４を収容するチャンバー３と、原料結晶２を部分的に加熱溶融して原料結晶２と半導体単結晶１４の間に浮遊帯域１５を形成するための誘導加熱コイル１２と、誘導加熱コイル１２に電力を供給する高周波発振機１１と、原料結晶２を保持するための上部保持治具５と、原料結晶２を回転させるための上軸４と、種結晶６を保持するための下部保持治具８と、種結晶６を回転させるための下軸７とを有するものである。この半導体単結晶の製造装置１は、誘導加熱コイル１２で原料結晶２を加熱溶融して半導体単結晶１４を成長させるときに原料結晶２と半導体単結晶１４を各々保持して回転させるための回転機構９を有しており、上軸４と下軸７の他、これらの回転を制御する回転制御手段１０が備えられている。ここでは、誘導加熱コイル１２の下端面と半導体単結晶１４の成長界面との距離をゾーン長さ１７としている。
【００２９】
また、この半導体単結晶の製造装置１は、浮遊帯域１５にドーパントガスを吹き付けるガスドープノズル１８と、混合ドーパントガス供給装置１９とを備えており、所望の濃度のドーパントガスをチャンバー３内に供給することができるようになっている。また、ガスドープノズル１８には、該ガスドープノズル１８の位置を移動させる移動機構３０が配置されており、該移動機構３０によりガスドープノズル１８の先端と浮遊帯域１５におけるドーパントガスが吹きつけられている部分との距離（間隙２０）を制御する。この移動機構３０としては、モーター等を使用することができる。
【００３０】
図１に示すように、本発明の半導体単結晶の製造装置１は、さらに結晶成長状態と浮遊帯域の直径を検出する検出手段１６と、前記直径の変化に応じて、移動機構３０を制御する制御手段３１とを有することが好ましい。検出手段１６はカメラ及び画像処理装置等からなるものであり、制御手段３１は駆動回路（サーボアンプ）からなるものである。検出手段１６で得られた情報は、制御手段に信号を与えるコントローラー３２を介し制御手段３１に与えられる。なお、このコントローラー３２は制御コンピュータからなるものである。
【００３１】
図１に示す半導体単結晶の製造装置１は、これらの装備により一定の間隙２０を保つ機構となっている。検出手段１６により、浮遊帯域１５のドーパントガスが吹きつけられている部分における浮遊帯域の直径２１を検出させ、その数値を基に間隙２０を割り出す。次に、検出手段１６で得られた直径２１の情報を、コントローラー３２を介して制御手段３１に与え、基準とする間隙２０を設定し、結晶成長中の間隙２０の変化に応じて移動機構３０によりガスドープノズル１８の位置を移動し、一定の間隙２０を保つ機構となっている。
【００３２】
また、チャンバー３に流れる不活性ガスの流れの影響を小さくするために、混合ドーパントガス流速が速いことが望ましく、以下に説明するようにガスドープノズルの先端の口径は３ｍｍ以下にすることが好ましい。口径が３ｍｍ以下であれば、混合ドーパントガスの流速を速くするために流量が非常に大きくなることを抑制でき、混合ドーパントガスにより浮遊帯域が冷却され、結晶成長状態が不安定になってしまうことを防ぐことができる。
【００３３】
（半導体単結晶の製造方法）
次に、本発明の半導体単結晶の製造方法について説明する。
ここでは、図１に示す本発明の半導体単結晶の製造装置を用いて半導体単結晶を製造する方法について説明するが、本発明はこれらに限定されるものではない。
【００３４】
まず、原料結晶２（シリコン）の溶融を開始する部分をコーン形状に加工し、加工歪みを除去するために表面のエッチングを行う。次に、半導体単結晶の製造装置１のチャンバー３内に原料結晶２を収容し、チャンバー３内に設置された上軸４の上部保持治具５にネジ等で固定する。一方、下軸７の下部保持治具８には種結晶６を取り付ける。また、誘導加熱コイル１２を高周波発振機１１に接続して固定する。
【００３５】
次に原料結晶２のコーン部分の下端をカーボンリング（不図示）で予備加熱する。その後、チャンバー３に不活性ガスを供給し、加圧の状態とする。そして、原料結晶２を誘導加熱コイル１２で加熱溶融した後、コーン部先端を種結晶６に融着させ、絞り部１３により無転位化し、上軸４と下軸７を回転させながら原料結晶２と半導体単結晶１４を例えば１〜５ｍｍ／ｍｉｎの速度で下降させることで浮遊帯域１５を形成し、該浮遊帯域１５を原料結晶２の上端まで移動させてゾーニングし、半導体単結晶１４を成長させる。
【００３６】
ここで、ｎ型ＦＺ単結晶又はｐ型ＦＺ単結晶を製造するために、混合ドーパントガス供給装置１９より製造する導電型、抵抗率に応じた量の不活性ガスベースのドーパントガスＰＨ３又はＢ２Ｈ６を流し、ガスドープノズル１８から浮遊帯域１５へ吹き付けながら、電気抵抗率を制御しつつ半導体結晶を製造する。その際、ガスドープノズル１８の位置を所望の位置へと制御し、半導体単結晶１４を育成する。
【００３７】
このとき、ガスドープノズル１８の位置を、浮遊帯域のドーパントガスが吹きつけられている部分における浮遊帯域の直径２１の変化に合わせ、ガスドープノズルの先端と浮遊帯域におけるドーパントガスが吹きつけられている部分との間隙２０が一定になるように制御することが好ましい。
【００３８】
例えば、図１に示す半導体単結晶の製造装置１のように、検出手段１６で得られた浮遊帯域１５の混合ドーパントガスが吹きつけられている部分における浮遊帯域の直径２１の情報を、コントローラー３２を介して制御手段３１に与え、基準とする間隙２０を設定することで、間隙２０を一定にする制御を行う構造とすることができる。
【００３９】
ここで、間隙２０は５０ｍｍ以下とすることが好ましい。間隙２０が５０ｍｍ以下であれば、浮遊帯域１５付近の炉内ガス対流の非連続変化の影響が大きくなることを防ぐことができ、電気抵抗率の変動の発生を抑制することができる。また、混合ドーパントガスの発散の影響による所望の電気抵抗率より高い状態になることを防ぐことができる。
【００４０】
また、間隙２０を一定に保つことが非常に重要である。間隙２０が狭くなることで、炉内ガスの対流の非連続変化の影響が小さくなり、電気抵抗率の変動が小さくなる。また、混合ドーパントガスの発散の影響が小さくなることで混合ドーパントガスが取り込まれやすい状態となり、電気抵抗率が低くなる場合がある。従って所望の電気抵抗率を得るために、間隙２０を一定に保つことが非常に重要である。
【００４１】
さらに、混合ドーパントガスを吹き付ける位置は浮遊帯域のシリコン溶融部であることが好ましい。シリコン溶融部への噴射であれば、単結晶内へのドーパントガスの取り込みが小さくなりすぎず、さまざまな単結晶成長中の外乱の影響が大きくなったりして、電気抵抗率の変動が大きくなることを防止することができる。
【００４２】
なお、ここでは、間隙２０を一定にする方法として、図１に示す半導体単結晶の製造装置１のように、検出手段１６と、移動機構３０と、制御手段３１とを有するものを用い、間隙２０を制御する方法を例にして説明したが、本発明はこれには限定されず、ガスドープノズル１８の位置を移動制御できればよく、例えば間隙２０を直接検出するようにしてもよいし、ガスドープノズル１８の移動も手動で制御し、間隙２０を一定にする方法であってもよい。
【実施例】
【００４３】
以下、実施例及び比較例を用いて本発明を具体的に説明するが、本発明はこれらに限定されるものではない。
【００４４】
それぞれの条件において、１０００Ωｃｍ以上のＣＺシリコン単結晶を原料結晶棒として、ＦＺ法によりｎ型５０Ωｃｍの直径８インチ（２００ｍｍ）のシリコン単結晶を５本製造した。それぞれのガスドープノズルの先端の口径は２ｍｍとした。また、ドーパントガスを吹きかける位置は任意の浮遊帯域の位置とした。ＦＺ単結晶成長では、ゾーン長さを制御するゾーン長制御を行った。
【００４５】
（実施例１）
図１で示す半導体単結晶の製造装置を用い、ＦＺ単結晶製造を行った。ガスドープノズル１８を浮遊帯域にドーパントガスを吹き付ける位置にセットし、ＦＺ単結晶成長中に常に間隙２０が１０ｍｍになるように制御手段３１で移動機構３０を制御し、所望の電気抵抗率になるようにドーパントガスを流した。
【００４６】
（実施例２）
図１で示す半導体単結晶の製造装置を用い、ＦＺ単結晶製造を行った。ガスドープノズル１８を浮遊帯域にドーパントガスを吹き付ける位置にセットし、ＦＺ単結晶成長中に間隙２０が２０ｍｍになるように上記と同様に制御し、所望の電気抵抗率になるようにドーパントガスを流した。
【００４７】
（実施例３）
図１で示す半導体単結晶の製造装置を用い、ＦＺ単結晶製造を行った。ガスドープノズル１８を浮遊帯域にドーパントガスを吹き付ける位置にセットし、ＦＺ単結晶成長中に間隙２０が５０ｍｍになるように上記と同様に制御し、所望の電気抵抗率になるようにドーパントガスを流した。
【００４８】
（比較例１）
図２で示す半導体単結晶の製造装置を用い、ＦＺ単結晶製造を行った。ガスドープノズル１１８の先端は誘導加熱コイル１１２の内径中心を基準にして５０ｍｍ外側へ設置した。ＦＺ単結晶成長中は、間隙１２０は混合ドーパントガスが吹きつけられている部分の浮遊帯域の直径１２１に依存することとなり、成り行きとなる。ここでは、間隙１２０が２０ｍｍ程度になるように設定した。
【００４９】
（比較例２）
図２で示す半導体単結晶の製造装置を用い、ＦＺ単結晶製造を行った。ガスドープノズル１１８の先端は誘導加熱コイル１１２の内径中心を基準にして８０ｍｍ外側へ設置した。ＦＺ単結晶成長中は、間隙１２０は混合ドーパントガスが吹きつけられている部分の浮遊帯域の直径１２１に依存することとなり、成り行きとなる。ここでは、間隙１２０が５０ｍｍ程度になるように設定した。
【００５０】
実施例及び比較例で得られたシリコン単結晶について、結晶成長軸方向電気抵抗率の変動と、バッチ間のバラツキ（バッチ間の電気抵抗率の偏差）を算出し、評価した。その結果を表１に示す。
【００５１】
結晶成長軸方向電気抵抗率の変動は、結晶１本当たりの結晶成長軸方向電気抵抗率の最大値（Ｍａｘ）と最小値（Ｍｉｎ）を抜き出し、差を求め、結晶成長軸方向電気抵抗率全体の平均値（Ａｖｅ）で除した値を求め（（Ｍａｘ−Ｍｉｎ）÷Ａｖｅ）、この計算結果から５本分で平均を取ったものである。
【００５２】
バッチ間のバラツキは、結晶１本当たりの結晶成長軸方向電気抵抗率の平均値と狙い電気抵抗率との偏差を求め（（結晶１本当たりの結晶成長軸方向電気抵抗率の平均値−狙い電気抵抗率）÷５０）、この計算結果から５本分の標準偏差を算出したものである。
【００５３】
【表１】
2017141130.tif 000003
【００５４】
表１に示される通り、実施例１〜３では、比較例１，２に比べ、結晶成長軸方向での電気抵抗率の変動が小さくなり、結晶成長軸方向での電気抵抗率の変動が改善された。また、実施例１〜３では、比較例１，２に比べ、バッチ間のバラツキも小さくなり、バッチ間のバラツキについても改善された。
【００５５】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００５６】
１…半導体単結晶の製造装置（ＦＺ単結晶製造装置）、  ２…原料結晶、
３…チャンバー、  ４…上軸、  ５…上部保持治具、  ６…種結晶、
７…下軸、  ８…下部保持治具、  ９…回転機構、
１０…回転制御手段、  １１…高周波発振機、  １２…誘導加熱コイル、
１３…絞り部、  １４…半導体単結晶、  １５…浮遊帯域、
１６…検出手段、  １７…ゾーン長さ、  １８…ガスドープノズル、
１９…混合ドーパントガス供給装置、  ２０…間隙、  ２１…直径、
３０…移動機構、  ３１…制御手段、  ３２…コントローラー。
【図１】
2017141130.tif 000004
【図２】
2017141130.tif 000005